(57)【要約】【課題】金属光沢面を有し且つ見る角度によって認識される色が異なる、面白みがある意匠性を有する物品を提供する。【解決手段】金属光沢面を有する基材と、当該金属光沢面上の蛍光色素含有クリヤー層とを含む、見る角度によって認識される色が異なる物品であって、上記金属光沢面の、４５度の入射角から光を入射した場合に３０度の反射角で観測される光のＸ10Ｙ10Ｚ10表色系のＹ10値が５以下であり、上記蛍光色素が可視光領域に発光波長を有する、見る角度によって色相が異なる物品。【選択図】なし【特許請求の範囲】
【請求項１】
金属光沢面を有する基材と、当該金属光沢面上の蛍光色素含有クリヤー層とを含む、見る角度によって認識される色が異なる物品であって、
前記金属光沢面の、４５度の入射角から光を入射した場合に３０度の反射角で観測される光のＸ10Ｙ10Ｚ10表色系のＹ10値が、５以下であり、
前記蛍光色素が、可視光領域に発光波長を有する、
見る角度によって認識される色が異なる物品。
【請求項２】
前記金属光沢面が金属蒸着層に由来する、請求項１に記載の物品。
【請求項３】
前記クリヤー層が、前記蛍光色素を含有するクリヤー塗料組成物を塗装して形成されたクリヤー層である、請求項１又は２に記載の物品。
【請求項４】
前記蛍光色素が、ナフタルイミド系蛍光染料又はペリレン系蛍光染料である、請求項１〜３のいずれか一項に記載の物品。
【請求項５】
金属光沢面を有する基材上に、蛍光色素含有クリヤー塗料組成物を塗装する段階、
を含む見る角度によって認識される色が異なる物品の製造方法であって、
前記金属光沢面の、４５度の入射角から光を入射した場合に３０度の反射角で観測される光のＸ10Ｙ10Ｚ10表色系のＹ10値が、５以下であり、
前記蛍光色素が、可視光領域に発光波長を有する、
見る角度によって認識される色が異なる物品の製造方法。
【発明の詳細な説明】
【技術分野】
【０００１】
本発明は、金属光沢を有しかつ意匠性に優れる物品に関する。
【背景技術】
【０００２】
特殊な意匠性を有する物品は、審美性や面白みのある意匠性を有するために、多くの分野で利用されている。例えば、特殊な意匠性を有する物品として、金属光沢を有する物品、例えば、自動車部品、家電部品、化粧容器、照明器具、外灯又は家具部品等が挙げられる。
【０００３】
例えば、特許文献１には、粘着剤塗膜層、柔軟性樹脂塗膜層、金属蒸着層及び耐候性樹脂塗膜層からなる金属光沢を有する、柔軟性のある外装用複合材料に関する発明が開示されており、当該材料を基材に貼付することにより金属光沢を有する物品を得ることができる。
【０００４】
また、特許文献２には、金属光沢に加え他の特殊な意匠性を付与した金属調表面成形品が開示されている。当該成形品は、プラスチック素材等の材料により形成された成形品の表面に銀鏡面層が形成され、上記銀鏡面層の表面にトップコート層が形成され、さらに上記トップコート層に燐光性物質を含有させることにより製造され、その表面が金属感と暗中での視認性とを有することを特徴としている。
【０００５】
また、他の特殊な意匠性を有する物品として、見る角度によって色が異なるものを挙げることができる。例えば、特許文献３には、透明性基材の上に、ホログラム顔料含有光輝性クリヤー塗膜層を形成後、上記光輝性クリヤー塗膜層の上にカラーベース塗膜層を形成する光輝性塗膜形成方法により得られた光輝性塗膜に関する発明が開示されている。当該光輝性塗膜は、ホログラム顔料含有光輝性クリヤー層による、見る角度によって虹色に変化する意匠性を特徴としている。
【０００６】
【特許文献１】特開平６−１２６８８６号公報
【特許文献２】特開２００４−２３７５２４号公報
【特許文献３】特開２００１−５８１５４号公報
【発明の開示】
【発明が解決しようとする課題】
【０００７】
しかしながら、特許文献１に記載の発明により得られる物品は、金属光沢を有するために正反射光とその他の反射光との間では明度が異なるものの、色に差異はない。また特許文献２に記載の成形品は、金属光沢を有し、かつ燐光性蛍光体の効果により暗中で視認性があるといった特殊な意匠性を有しているが、明中では金属光沢のみを観察することができ、一方、暗中では蓄光のみを観察することができる。従って、明中、暗中のどちらにおいても、その他の意匠性、特に見る角度による色の差異をほとんど観察することができない。また、特許文献３に記載の発明により得られる光輝性塗膜は、見る角度によって色は大きく異なるが、そもそも、金属光沢を有していない。
【０００８】
本発明は上記事情に鑑みてなされたものであり、本発明は、金属光沢を有し、かつ見る角度により認識される色が異なる、面白みある意匠性を有する物品を提供することを目的とする。
【課題を解決するための手段】
【０００９】
本発明者らは、上記課題を解決するために鋭意検討を重ねた結果、金属光沢面を有する基材と、当該基材上の蛍光色素含有クリヤー層とを含む、見る角度によって認識される色が異なる物品により上記課題が解決できることを見出し、本発明を完成するに至った。
【００１０】
本発明は、以下の態様に関する。
「態様１」
金属光沢面を有する基材と、当該金属光沢面上の蛍光色素含有クリヤー層とを含む、見る角度によって認識される色が異なる物品であって、
上記金属光沢面の、４５度の入射角から光を入射した場合に３０度の反射角で観測される光のＸ10Ｙ10Ｚ10表色系のＹ10値が、５以下であり、
上記蛍光色素が、可視光領域に発光波長を有する、
見る角度によって認識される色が異なる物品。
「態様２」
上記金属光沢面が金属蒸着層に由来する、態様１に記載の物品。
【００１１】
「態様３」
上記クリヤー層が、上記蛍光色素を含有するクリヤー塗料組成物を塗装して形成されたクリヤー層である、態様１又は２に記載の物品。
「態様４」
上記蛍光色素が、ナフタルイミド系蛍光染料又はペリレン系蛍光染料である、態様１〜３のいずれか一つに記載の物品。
【００１２】
「態様５」
金属光沢面を有する基材上に、蛍光色素含有クリヤー塗料組成物を塗装する段階、
を含む見る角度によって認識される色が異なる物品の製造方法であって、
上記金属光沢面の、４５度の入射角から光を入射した場合に３０度の反射角で観測される光のＸ10Ｙ10Ｚ10表色系のＹ10値が、５以下であり、
上記蛍光色素が、可視光領域に発光波長を有する、
見る角度によって認識される色が異なる物品の製造方法。
【発明の効果】
【００１３】
本発明の物品は、金属光沢面を有する基材の上に、蛍光色素を含有するクリヤー層が積層された構造を有する。当該構造を有することにより、本発明の物品は、金属光沢を有し且つ見る角度により認識される色が異なる効果を有する。
【発明を実施するための最良の形態】
【００１４】
本発明について、以下、詳しく説明する。
［金属光沢面を有する基材］
（１）基材
上記基材は、金属光沢面を有していれば、その素材は、特に限定されるものではない。上記基材の素材としては、例えば、金属及びプラスチックが挙げられる。具体的には、金属としては、例えば、アルミニウム、鉄、亜鉛、錫、銅及びステンレスが挙げられる。また、プラスチックとしては、例えば、アクリル樹脂、ポリエステル樹脂、エポキシ樹脂、フェノール樹脂、シリコーン樹脂、ポリカーボネート樹脂、ポリ塩化ビニル樹脂、ＡＢＳ樹脂、ＦＲＰ、ポリエチレン樹脂、ポリプロピレン樹脂及びゴムが挙げられる。また、上記基材の形状は、特に限定されるものではなく、例えば、フィルム状、板状、成形品等を挙げることができる。
【００１５】
（２）金属光沢面
本明細書において、「金属光沢」とは、研磨された金属面に見られるような、金属類に特有の光沢、すなわち光を反射する性質を意味する。
「金属光沢面」とは、上述の金属光沢を有する表面を意味する。
【００１６】
上記基材上の金属光沢面は、特に限定されず、公知の方法により形成することができる。具体的には、例えば、金属製の基材では、例えば、メッキ法、並びに電解研磨、バフ研磨及びバレル研磨等の研磨による鏡面仕上げ方法が挙げられる。また、プラスチック製の基材では、例えば、当該基材に金属を蒸着若しくはスパッタリングして金属光沢面を形成する方法が挙げられる。上記蒸着に使用する金属としては、特に限定されるものではないが、例えば、アルミニウム、金、銀、銅、真鍮、チタン、クロム、ニッケル、ニッケルクロム、ステンレス等が挙げられる。また、上記プラスチック製の基材では、例えば、当該基材にアルミニウムフレーク又は金属蒸着膜を粉砕した金属片を含有する光輝性塗料組成物を塗装して金属光沢面を形成する方法が挙げられる。なお、プラスチック製の基材に金属光沢面を形成する際には、付着性を向上させる目的等で、例えば、塗装により、上記基材上にプライマー層を形成させ、当該プライマー層上に金属光沢面を形成させてもよい。
【００１７】
上記金属光沢面は、上記基材上の一部に形成されていてもよく、また当該基材上の全体に形成されていてもよい。
上記金属光沢面は、クリヤー層を塗装していない金属光沢面に、４５度の入射角から光を入射した場合に、３０度の反射角（すなわち、入射光から７５度）で観測される光のＸ10Ｙ10Ｚ10表色系のＹ10値が５以下となるような面を有することが好ましい。このような表面を有することにより、見る角度により認識される色が大きく異なり、本発明の効果がより顕著となる。
【００１８】
ここで、Ｘ10Ｙ10Ｚ10表色系は、正式名称をＣＩＥ  １９６４  補助標準表色系（ＣＩＥ  １９６４  Ｓｕｐｐｌｅｍｅｎｔａｒｙ  Ｓｔａｎｄａｒｄ  Ｃｏｌｏｒｍｅｔｒｉｃ  Ｓｙｓｔｅｍ）という。また、Ｙ10は、上記Ｘ10Ｙ10Ｚ10表色系の三刺激値のＹ10を意味する。Ｙ10値は、明度の指標であることが一般的に知られている。
上述のＹ10値は、例えば、変角分光光度計ＧＣＭＳ−４（商品名、村上色彩技術研究所社製）を用いて、Ｄ６５光源、１０度視野の条件で測定することにより得ることができる。
本明細書では、上述のＹ10値を、以下、単に「Ｙ10値」という場合がある。
【００１９】
［クリヤー層］
本発明に用いられるクリヤー層には、蛍光色素が含まれている。
［蛍光色素］
本明細書において、「蛍光色素」は、紫外線、可視光線及び赤外線等の光を選択的に吸収する色素のうち、その一重項状態から自然放出により蛍光を発する色素を意味する。
【００２０】
蛍光色素は、一般的に、発光波長が吸収波長よりも大きいことが知られているが、本発明の見る角度により認識される色が異なる効果を有するためには、発光波長が可視光領域にあることが好ましく、最大発光波長が可視光領域にあることがより好ましい。
【００２１】
また、態様の一つでは、最大発光波長が最大吸収波長よりも５〜１００ｎｍ大きい蛍光色素を用いることができ、そして最大発光波長が最大吸収波長よりも１０〜５０ｎｍ大きい蛍光色素を用いることもできる。
【００２２】
ここで、「可視光」又は「可視光線」は、３６０ｎｍ〜８３０ｎｍの波長を有する光を意味する。
また、「吸収波長」とは、上記蛍光色素が吸収する光の波長を意味し、そして「最大吸収波長」とは、その中で最も強度の高い波長を意味する。
さらに、「発光波長」とは、上記蛍光色素が発する蛍光の波長を意味し、そして「最大発光波長」とは、その中で最も強度の高い波長を意味する。
【００２３】
また、「見る角度により認識される色が異なる」とは、見者が基準であり、ある光源から本発明の物品に光を入射させた場合に、当該物品のうち光源が反射して見える部分（すなわち、正反射部分）と、物品のそれ以外の部分との色が異なることを意味する。例えば、太陽光の下で本発明の物品を観察した場合に、見者からは、物品の中で太陽光が反射して見える部分と、それ以外の部分とでは色が異なる。
本明細書において、「色」には、色相及び／又は彩度が含まれる。従って、「見る角度により認識される色が異なる」ことには、見る角度によって、認識される色相及び／又は彩度が異なることが含まれる。
【００２４】
「見る角度により認識される色が異なる」理由は、光を基準に考えると、以下のように説明することができる。本発明の物品に太陽光が入射した場合、太陽光は、クリヤー層内に入り、金属光沢面を有する基材の表面で反射するが、一般的には、正反射光の強度が最も強い。本発明に用いられるクリヤー層は蛍光色素を含むので、入射した白色光は、クリヤー層内で、蛍光色素の吸収波長に相当する部分が吸収され、反射光は、その残余の光（蛍光色素の吸収波長の補色）となる。一方、当該入射光を吸収した蛍光色素は、方向性を有しない蛍光を発するのが一般的である。従って、正反射方向に進む光には、正反射光、すなわち、蛍光色素の吸収波長の補色が多く含まれることとなる。一方、正反射方向以外の方向に進む光には、蛍光色素が発する蛍光色が多く含まれる色が観察されることとなる。
なお、強い太陽光のように入射光の強度が高い場合には、目視により正反射光の色を認識することが難しい場合もある。
【００２５】
一方、従来の蛍光色素を含む物品、例えば、雑誌等の印刷物の場合には、ある角度から入射した入射光は、クリヤー層内で、蛍光色素の吸収波長に相当する部分が吸収され、その残余の光（蛍光色素の補色）を反射するが、当該反射光が正反射ではなく乱反射となる。従って、従来の蛍光色素を含む物品の場合には、方向性のあまりない乱反射光と、方向性を有しない蛍光との混色が、見る角度とは無関係に観察される点が本発明と大きく異なる。
【００２６】
蛍光色素としては、蛍光を発する物質であれば特に限定されないが、例えば、蛍光染料、例えば、有機蛍光染料、無機蛍光染料、蛍光顔料、例えば、有機蛍光顔料、無機蛍光顔料が含まれる。
【００２７】
上記蛍光染料としては、特に限定されず、公知の蛍光染料、例えば、有機蛍光染料、例えば、ナフタルイミド系染料、ペリレン系染料等が挙げられる。具体例としては、Ｌｕｍｏｇｅｎ  Ｆ  Ｖｉｏｌｅｔ  ５７０（商品名、ＢＡＳＦ  Ｊａｐａｎ社製、ナフタルイミド系有機蛍光染料、最大吸収波長３７８ｎｍ、最大発光波長４１３ｎｍ）、Ｌｕｍｏｇｅｎ  Ｆ  Ｂｌｕｅ  ６５０（商品名、ＢＡＳＦ  Ｊａｐａｎ社製、ナフタルイミド系有機蛍光染料、最大吸収波長３７７ｎｍ、最大発光波長４１１ｎｍ）、Ｌｕｍｏｇｅｎ  Ｆ  Ｙｅｌｌｏｗ  ０８３（商品名、ＢＡＳＦ  Ｊａｐａｎ社製、ペリレン系有機蛍光染料、最大吸収波長４７６ｎｍ、最大発光波長４９０ｎｍ）、Ｌｕｍｏｇｅｎ  Ｆ  Ｏｒａｎｇｅ  ２４０（商品名、ＢＡＳＦ  Ｊａｐａｎ社製、ペリレン系有機蛍光染料、最大吸収波長５２４ｎｍ、最大発光波長５３９ｎｍ）、Ｌｕｍｏｇｅｎ  Ｆ  Ｒｅｄ  ３０５（商品名、ＢＡＳＦ  Ｊａｐａｎ社製、ペリレン系有機蛍光染料、最大吸収波長５７８ｎｍ、最大発光波長６１３ｎｍ）、Ｌｕｍｏｇｅｎ  Ｆ  Ｇｒｅｅｎ  ８５０（商品名、ＢＡＳＦ  Ｊａｐａｎ社製、ペリレン系有機蛍光染料、最大吸収波長４７５ｎｍ、最大発光波長４８９ｎｍ）等が挙げられる。
【００２８】
上記蛍光顔料としては、上記クリヤー層の透明性を確保し、顔料による光の乱反射を防ぐために、粒径の小さなものを用いることが好ましい。具体例としては、例えば、シンロイヒカラーＦＺ−２０００シリーズ、例えば、ＦＺ−２００１、ＦＺ−２００２、ＦＺ−２００３、ＦＺ−２００４、ＦＺ−２００５、ＦＺ−２００６、ＦＺ−２００７、ＦＺ−５０００シリーズ、例えば、ＦＺ−５０１２、ＦＺ−５００６、ＦＺ−５００５、ＦＺ−６０００シリーズ、例えば、ＦＺ−６０１１、ＦＺ−６０１３、ＦＺ−６０１４、ＦＺ−６０２７、ＦＺ−６０３７（全て商品名、シンロイヒ株式会社製）が挙げられる。
【００２９】
上記クリヤー層中に含まれるべき蛍光色素の量は、原則として、上記基材の特性（基材の平滑性、金属光沢面の正反射率、Ｙ10値等）、及び蛍光色素の特性（発光波長、最大発光波長、吸収波長、最大吸収波長、クリヤー中の濃度等）の複合的な要因によって決まるものであるが、上記蛍光色素の量は、本発明の物品に蛍光色素の色が観察され、そして見る角度によって認識される色が異なって見えるような量である。上記蛍光色素の含有量がより少なくなると、反射光に対する上記蛍光色素が発する蛍光の割合がより小さくなり、観察される蛍光色が弱くなる傾向がある。そのため、見る角度による認識される色の差異がより小さくなる傾向がある。一方、上記蛍光色素の含有量がより多くなると、反射光に対する上記蛍光色素が発する蛍光の割合がより大きくなり、観察される蛍光色がより強くなる傾向がある。そのため、どの角度においても蛍光色が強く観察されるため、見る角度による認識される色の差異がより小さくなる傾向がある。
【００３０】
本発明の態様の一つでは、見る角度によって認識される色を変化させるために、上記蛍光色素は、上記クリヤー層１００質量部に０．０１５〜０．９０質量部含まれることが好ましく、０．１０〜０．７０質量部含まれることがより好ましい。
【００３１】
本発明の態様の一つでは、例えば、上記蛍光色素は、クリヤー塗装部の物品の表面積１ｍ2あたり０．００１５〜０．０９０ｇ含まれる。
ここで、物品の表面積１ｍ2あたりの蛍光色素の含有量は、例えば、クリヤー塗料組成物の固形分に対する蛍光色素の含有量を変動させること、又はクリヤー層の厚さを変えること等によって、適宜調節することができる。
【００３２】
上記クリヤー層の厚みは、本発明の見る角度によって認識される色が異なる物品が得られる範囲であれば特に制限はないが、例えば、塗装により上記クリヤー層を形成する場合には、その厚みは、０．３〜４０μｍ、好ましくは１．０〜３３μｍである。
【００３３】
上記クリヤー層は、上記金属光沢面上に形成されている。上記クリヤー層を積層する方法は、特に限定されるものではなく、公知の方法を用いることができる。
上記クリヤー層を積層する方法としては、例えば、上記金属光沢面上に、上記蛍光色素を含有するクリヤー塗料組成物を塗装する方法が挙げられる。
【００３４】
上記クリヤー塗料組成物は、上記蛍光色素以外の成分として、皮膜形成樹脂を含有する。上記皮膜形成樹脂としては、特に限定されるものではないが、例えば、アクリル樹脂、ポリエステル樹脂、アルキド樹脂、エポキシ樹脂、ポリアミド樹脂、シリコーンポリエステル樹脂、シリコーンアクリル樹脂及びフッ素樹脂並びにこれらの樹脂の変性樹脂を挙げることができ、また、これらの樹脂を２種以上組み合わせて用いることができる。さらに、これらの樹脂は、いわゆるラッカータイプとして用いるか、又は硬化剤と組合せて用いることができる。硬化剤としては、例えば、メラミン樹脂などのアミノ樹脂、ポリエポキシ化合物、ポリアミン化合物、ブロック化されていてもよいポリイソシアネート化合物などを挙げることができる。
【００３５】
さらに、上記皮膜形成樹脂として、活性エネルギー線硬化性樹脂を用いてもよい。活性エネルギー線硬化性樹脂としては、エチレン性不飽和基を含有するモノマー、オリゴマー、ポリマー等が挙げられる。上記活性エネルギー線硬化性樹脂は、通常、光重合開始剤とともに使用される。
上記クリヤー塗料組成物は、本発明の効果を損なうことのない範囲内で、体質顔料、着色顔料等を含有することができる。
【００３６】
また上記クリヤー塗料組成物は、水又は有機溶剤を含有することができる。有機溶剤としては、例えば、アセトン、メチルエチルケトン、メチルイソブチルケトン、シクロヘキサノン、メチルアミルケトン、エチルイソアミルケトン、ジイソブチルケトン、メチルへキシルケトン等のケトン類；酢酸エチル、酢酸ブチル、安息香酸メチル、プロピオン酸メチル等のエステル類；テトラヒドロフラン、ジオキサン、ジメトキシエタン等のエーテル類；エチレングリコールモノメチルエーテル、エチレングリコールモノエチルエーテル、ジエチレングリコールモノメチルエーテル、プロピレングリコールモノメチルエーテルアセテート、３−メトキシブチルアセテート等のグリコールエーテル類；エチルアルコール、ベンジルアルコール等のアルコール類；芳香族炭化水素類、脂肪族炭化水素類等が挙げられる。これらを、塗料粘度の調整、塗装性の調整等を目的として適宜組み合わせて使用することができる。
【００３７】
さらに、上記クリヤー塗料組成物は、添加剤を含有することができる。添加剤としては、増粘剤、紫外線吸収剤、光安定化剤、酸化防止剤、硬化触媒、可塑剤等が挙げられる。
当該クリヤー塗料組成物の塗装方法は特に限定されるものではない。例えば、ローラー塗装、ロールコーター塗装、スピンコーター塗装、カーテンコーター塗装、スリットコーター塗装、スプレー塗装、静電塗装、浸漬塗装、シルク印刷、スピン塗装等が挙げられる。
【００３８】
塗装後は、必要に応じて、加熱・乾燥を行ってもよい。加熱・乾燥条件は特に限定されるものではない。
また、上記皮膜形成樹脂として活性エネルギー線硬化性樹脂を用いた場合には、樹脂を硬化させるために、活性エネルギー線を照射することができる。活性エネルギー線の照射条件は、適宜選択され、特に限定されるものではない。
【００３９】
また、上記クリヤー層を積層する別の方法としては、例えば、蛍光色素を含有するフィルム、例えば、プラスチックフィルムを、上記金属光沢面の上に接着又は熱融着等により貼付する方法が挙げられる。
【００４０】
上記フィルムは、上記蛍光色素の以外の成分として、例えば、有機樹脂を含むフィルム形成成分を含有する。当該フィルム形成成分としては、例えば、アクリル樹脂、ポリエステル樹脂、ポリエチレン樹脂、ポリプロピレン樹脂等が挙げられる。
【００４１】
上記基材が成形品である場合には、上記クリヤー層を積層する方法としては、例えば、上記蛍光色素を含有する有機樹脂を、金型内に装填された成形品の金属光沢面の上に、インサート成形により積層させる方法が挙げられる。
【００４２】
上記有機樹脂としては、例えば、アクリル樹脂、ポリエステル樹脂、アルキド樹脂、エポキシ樹脂、ポリアミド樹脂、シリコーンポリエステル樹脂、シリコーンアクリル樹脂、フッ素樹脂、ポリエチレン樹脂、ポリプロピレン樹脂及びそれらの変性樹脂を用いることができ、さらに、上記樹脂を２種以上組み合わせて用いることができる。
【００４３】
上記クリヤー層を積層する方法としては、工程が簡単な点、及び凹凸のある成形品に対して適用し易い点から、上記蛍光色素を含有するクリヤー塗料組成物を、上記金属光沢面上に塗装する方法が好ましい。
【００４４】
なお、上記金属光沢面と当該表面上に形成されたクリヤー層との間には、本発明の効果を損なうことのない範囲で、プライマー層を、例えば、上記金属光沢面と上記クリヤー層との付着性を向上させるために設けることができる。
【００４５】
本発明の物品は、例えば、自動車部品、家電部品、化粧容器、照明器具、外灯あるいは家具部品等であることができる。また、本発明の物品は、例えば、基材がフィルム状であって、当該フィルム状基材の裏面に粘着層及び離型層を有する貼付用フィルムであることができる。
【実施例】
【００４６】
以下、実施例を挙げて本発明をさらに詳細に説明する。なお、「部」及び「％」は、別記しない限り「質量部」及び「質量％」を示す。
【００４７】
［製造例１〜１１］
表１に示す製造例１〜１１の配合に従って、皮膜形成樹脂、有機蛍光色素及び溶剤を混合して、Ｎｏ．１〜１１のクリヤー塗料組成物を製造した。
【００４８】
【表１】
2009298052.tif 000002
【００４９】
アクリディックＡ−１９５：商品名、大日本インキ化学工業社製、アクリル樹脂、固形分４０質量％
Ｌｕｍｏｇｅｎ  Ｆ  Ｏｒａｎｇｅ  ２４０：商品名、ＢＡＳＦ  Ｊａｐａｎ社製、ペリレン系有機蛍光染料、最大吸収波長５２４ｎｍ、最大発光波長５３９ｎｍ
Ｌｕｍｏｇｅｎ  Ｆ  Ｖｉｏｌｅｔ  ５７０：商品名、ＢＡＳＦ  Ｊａｐａｎ社製、ナフタルイミド系有機蛍光染料、最大吸収波長３７８ｎｍ、最大発光波長４１３ｎｍ
Ｌｕｍｏｇｅｎ  Ｆ  Ｂｌｕｅ  ６５０：商品名、ＢＡＳＦ  Ｊａｐａｎ社製、ナフタルイミド系有機蛍光染料、最大吸収波長３７７ｎｍ、最大発光波長４１１ｎｍ
Ｌｕｍｏｇｅｎ  Ｆ  Ｙｅｌｌｏｗ  ０８３：商品名、ＢＡＳＦ  Ｊａｐａｎ社製、ペリレン系有機蛍光染料、最大吸収波長４７６ｎｍ、最大発光波長４９０ｎｍ
Ｌｕｍｏｇｅｎ  Ｆ  Ｒｅｄ  ３０５：商品名、ＢＡＳＦ  Ｊａｐａｎ社製、ペリレン系有機蛍光染料、最大吸収波長５７８ｎｍ、最大発光波長６１３ｎｍ
Ｌｕｍｏｇｅｎ  Ｆ  Ｇｒｅｅｎ  ８５０：商品名、ＢＡＳＦ  Ｊａｐａｎ社製、ペリレン系有機蛍光染料、最大吸収波長４７５ｎｍ、最大発光波長４８９ｎｍ
【００５０】
［実施例１〜２８及び比較例１〜３］
表２に示す各基材（試験片サイズ：２×６０×１１ｍｍ）の上に、各クリヤー塗料組成物をスプレー塗装により塗装した後、８０℃で３０分乾燥してクリヤー層を積層し、表２に示す試験板を得た。得られた試験板を、下記の評価方法に従って評価した。
【００５１】
【表２】
2009298052.tif 000003
【００５２】
表２の基材は以下の通りである。
基材Ａ：アルミニウムを蒸着した、金属光沢面を有するアクリル樹脂製基材
基材Ｂ：白色塗料〔レタンＰＧ２Ｋ５３１ホワイト：レタンＰＧ２Ｋ硬化剤＝５：１（重量比）、関西ペイント社製〕を塗装したアクリル樹脂製基材
基材Ｃ：黒色塗料〔レタンＰＧ２Ｋ４００ディープブラック：レタンＰＧ２Ｋ硬化剤＝５：１（重量比）、関西ペイント社製〕を塗装したアクリル樹脂製基材
ここで、基材ＡのＹ10値を、変角分光光度計ＧＣＭＳ−４（商品名、村上色彩技術研究所社製、Ｄ６５光源、１０度視野）を用いて測定したところ、０．６であった。
【００５３】
［意匠性の評価］
目視評価
晴れた日の明中の太陽光を、４５度の入射角で上記試験板の表面に入射させ、反射角４５度（正反射）、反射角３０度（入射角から７５度）、反射角０度（入射角から４５度）の方向に進む光の色を目視により観察した。その結果を表３に示す。また、反射角４５度方向の光の色と反射角４５度以外の方向に進む光の色との差を目視により観察し、下記基準により評価した。その結果を表３に示す。
【００５４】
○：色が異なって見える
×：色が全く異なって見えないか、又はほとんど異ならないように見える
【００５５】
金属光沢の有無について、目視により観察し、下記基準により評価した。その結果を表３に示す。
○：金属光沢がある
×：金属光沢がない
【００５６】
［分光測色計による評価］
実施例１〜２８及び比較例１〜３について、積分球分光測色計ｘ−ｒｉｔｅ  ＳＰ６４（商品名、ｘ−ｒｉｔｅ社製）を用いて測定することにより、見る角度による色の変化を評価した。測定は、ＳＣＩ（正反射光込み）とＳＣＥ（正反射光除去）の２つの条件でそれぞれ測定を行った。ＳＣＩ条件で測定されたＬ*ａ*ｂ*表色系のａ*値、ｂ*値と、ＳＣＥ条件で測定されたａ*値、ｂ*値から、ａ*ｂ*座標面上におけるＳＣＩ条件での測定値〔ａ*（ＳＣＩ）、ｂ*（ＳＣＩ）〕とＳＣＥ条件での測定値〔ａ*（ＳＣＥ）、ｂ*（ＳＣＥ）〕の距離を計算した。計算式は、√[〔ａ*（ＳＣＩ）-ａ*（ＳＣＥ）〕２+〔ｂ*（ＳＣＩ）-ｂ*（ＳＣＥ）〕２]である。ここで、求めた値が大きいことは、正反射角で観察される色と他の反射角で観察される色が大きく異なることを意味する。したがって、求めた値が大きいほど、見る角度による色の変化が大きいことを示す。測定の結果を表３に示す。
【００５７】
【表３】
2009298052.tif 000004
【００５８】
【表４】
2009298052.tif 000005
【００５９】
【表５】
2009298052.tif 000006
【産業上の利用可能性】
【００６０】
本発明は、金属光沢を有し且つ見る角度によって認識される色が異なる物品を提供することができるので、産業上有用である。